(57)【要約】【課題】人体の傷口に対する止血面の接触面積を広くでき、しかも傷への当たり易さ及び固定し易さを増すことによって、止血時間を短縮できる巻回積層状衛生材料を提供する。【解決手段】セルロース繊維を含む不織布を少なくとも１種類以上を使用した巻回状積層物１であって、該積層物の空隙率が５０〜９７％、吸液倍率が１〜１３倍であり、該積層物の少なくとも側面部の一部に平坦部２を設けた衛生材料。セルロース繊維および熱可塑性樹脂繊維を含む不織布を、芯線の回りに巻回して円柱状物とした後、該芯線を抜き取り得られた円柱状物の巻回終端部を、前記熱可塑性樹脂繊維の融点以上に加熱した針状物で刺突または突部状物で圧着し、部分的熱融着させて得られた巻回円柱状物を、積層状物の少なくとも側面部の一部に平坦状部を形成するように加圧処理することによって製造される。【選択図】図１
2007167403.tif 000002
【特許請求の範囲】
【請求項１】
セルロース繊維を含む不織布を少なくとも１種類以上を使用した巻回状積層物であって、該積層物の空隙率が５０〜９７％、吸液倍率が１〜１３倍であり、該積層物の少なくとも側面部の一部に平坦部を設けたことを特徴とする衛生材料。
【請求項２】
前記平坦部の外層が、セルロース繊維を含む不織布であって、セルロース繊維の含有量が４０重量％以上であることを特徴とする請求項１に記載の衛生材料。
【請求項３】
前記平坦部が人体の傷口に押し当てるのに適当な大きさを有することを特徴とする請求項１または２に記載の衛生材料。
【請求項４】
セルロース繊維および熱可塑性樹脂繊維を含む不織布を、芯線の回りに巻回して円柱状物とした後、該芯線を抜き取り得られた円柱状物の巻回終端部を、前記熱可塑性樹脂繊維の融点以上に加熱した針状物で刺突または突部状物で圧着し、部分的熱融着させて得られた巻回円柱状物を、積層状物の少なくとも側面部の一部に平坦状部を形成するように加圧処理することを特徴とする衛生材料の製造方法。
【発明の詳細な説明】
【技術分野】
【０００１】
本発明は、衛生材料および、その製造方法に関し、特に注射、採血などの注射針等による穿刺傷、その他人体の傷口に当接するための巻回積層状衛生材料およびその製造方法に関する。
【背景技術】
【０００２】
従来より、注射、輸血、又は採血等の医療行為において、血管に注射針や採血針を刺した後にできる穿刺傷からの出血を押さえる方法として、パッド部材を備えた止血用貼付材が提案されている。しかし、このパッド部材は積層構造を有し、クッション性を有する構造であるため、パッド部材を患部に押し当てて止血材として用いる場合、患部に対して充分な圧力が加えられず、止血に時間がかかるという問題があった。この問題を解決すべく、特許文献１、特許文献２には、不織布を巻回用芯線を用いることなく、巻回した長尺円柱状の切断面を止血面とし、止血用部材の圧縮変形が少なく、高い圧力での圧迫が可能なものとして円柱状物が提案された。しかしながら、円柱状の側面や円柱状切断面による止血圧迫のため、傷への当たり易さや固定し易さに欠け、看護士が作業する際に手間がかかり、止血に時間がかかるという問題は解決されていない。
【特許文献１】特開２００３−２０４９９２号公報
【特許文献２】特開２００５−０３４４５３号公報
【発明の開示】
【発明が解決しようとする課題】
【０００３】
本発明の課題は、止血体の止血面の接触面積を広くでき、しかも傷への当たり易さ及び固定し易さを増すことによって、止血時間の短縮ができる巻回積層状衛生材料を提供することである。
【課題を解決するための手段】
【０００４】
本発明者は、前記課題を解決するために、円柱状巻回積層物の側面の一部に、平坦状部を設けることで、止血体としての取扱い性、止血部への固定安定性が向上することを見出し、本発明に到達した。すなわち、本発明は以下のとおりである。
（１）セルロース繊維を含む不織布を少なくとも１種類以上を使用した巻回状積層物であって、該積層物の空隙率が５０〜９７％、吸液倍率が１〜１３倍であり、該積層物の少なくとも側面部の一部に平坦部を設けたことを特徴とする衛生材料。
（２）前記平坦部の外層が、セルロース繊維を含む不織布であって、セルロース繊維の含有量が４０重量％以上であることを特徴とする（１）に記載の衛生材料。
（３）前記平坦部が人体の傷口に押し当てるのに適当な大きさを有することを特徴とする（１）または（２）に記載の衛生材料。
（４）セルロース繊維および熱可塑性樹脂繊維を含む不織布を、芯線の回りに巻回して円柱状物とした後、該芯線を抜き取り得られた円柱状物の巻回終端部を、前記熱可塑性樹脂繊維の融点以上に加熱した針状物で刺突または突部状物で圧着し、部分的熱融着させて得られた巻回円柱状物を、積層状物の少なくとも側面部の一部に平坦状部を形成するように加圧処理することを特徴とする衛生材料の製造方法。
【発明の効果】
【０００５】
本発明の衛生材料によれば、セルロース繊維および熱可塑性樹脂繊維を含む不織布を巻回して円柱状物としたものを潰し加工し、積層状物の少なくとも側面部の一部に平坦状部を形成したことにより、これを人体の止血部材として用いると、止血体の止血面の接触面を広くでき、傷への当たり易さ及び固定し易さ、圧迫性、吸血性に優れ、止血作業が簡潔となり、短時間での止血効果を発揮する。
【発明を実施するための最良の形態】
【０００６】
図１は、本発明の一実施例を示す断面が楕円型の巻回積層衛生材料１の斜視図であり、図２は、この衛生材料をカットして製造した止血用材料３の斜視図である。
本発明における巻回状衛生材料１では、巻回された円柱状衛生材料を加圧処理、すなわちプレスして、潰し処理を行い、積層状物の少なくとも側面部の一部に平坦状部２を設けることが必要である。上記加圧処理は必要に応じて加熱下に行ってもよい。
【０００７】
潰し加工前の円柱状衛生材料は、平坦部になる外表層が４０重量％以上、好ましくは５０重量％以上、より好ましくは７０重量％以上のセルロース繊維を含む不織布を、円柱状に巻回することにより得られる。該不織布を構成するセルロース繊維の含有量が４０重量％未満では十分な吸液性、吸血性が得られない。
【０００８】
不織布に用いられるセルロース繊維としては、パルプ、リンターを含む天然セルロース繊維、再生セルロース繊維が好ましい。再生セルロース繊維として、例えば、銅アンモニアレーヨン（キュプラ）、ビスコースレーヨン（レーヨン）、ポリノジックなどの短繊維や長繊維が用いられるが、吸収性やリントフリー性などの点からは長繊維セルロース不織布が特に好ましい。
【０００９】
不織布に用いられる、セルロース繊維以外の繊維には特に制限はなく、ポリエステル、ナイロン、ポリプロピレン等の熱可塑性樹脂繊維を用いることができる。
医療用材料として用いる場合は、不織布の素材には医療機器として認可されているキュプラ、レーヨン、コットン、木綿、ポリエステルなどを用いるのが好ましい。
【００１０】
不織布を巻回して円柱状とする場合には、２種以上の素材を混繊または積層複合した不織布を巻回してもよく、また素材の異なる２種以上の不織布を重ねあわせて巻回しても、または円柱状物の内外層に別けて巻回してもよいが、円柱状物の外表層の素材がセルロース繊維となるようにするのが、吸液性、肌触り性の点から好ましい。
【００１１】
不織布の巻回は芯線を用いて行われるが、この場合、２本の芯線を用いて巻回するのが好ましい。不織布の巻回の強さを調節することにより、円柱状物の硬度を調節することができ、これによって円柱状物に必要とされる空隙率や吸液倍率を得ることができる。また円柱状物の巻き直径は、用途に応じて適宜選定することができ、例えば、止血用材料とする場合には、通常７〜４０mmの範囲で選定される。
【００１２】
円柱状に巻回した不織布の外終端部は、例えば、接着剤、ニードルパンチ、糸縫製、基布圧着、ヒートシール等の公知の方法で止着することができる。不織布に熱可塑性樹脂繊維が混用されている場合には、不織布の終端部を部分熱融着させて止着するのが好ましい。例えば、一本または複数の線状、点状もしくは一定の幅に分布、散在させた配列で融着することができる。部分熱融着の形状や分布密度は、止着部の柔軟性や吸液性が損なわれないように適宜選定するのが好ましい。また熱融着の方法にも特に限定はなく、例えば、所定の融着点が得られるように形成されたヒートシール用のシールバーやインパルスシーラーの加熱部を融着可能な温度と圧力で押し当てる方法で止着することができる。特に熱可塑性樹脂繊維の融点以上に熱した針で、終端部を刺突することによって部分融着させる方法は、不織布の終端部の柔軟性や吸液性が損なわれるのを防止できるために好ましい。部分熱融着するための針状物の針長は、外終端部の止着強度の点から、円柱状物の略半径の長さとするのが好ましく、例えば、止血用医療用構造体として用いる場合には２〜２０mmとするのが好ましく、より好ましくは３〜１０mmである。また、終端部の固定をより確実にするため、返しのついた針を用いて、融着と同時に繊維どうしの交絡を促進することができる。
【００１３】
本発明において、上述のようにプレスによる潰し加工で、巻回積層状物の少なくとも側面部の一部に平坦部を設けるが、その断面形状としては、蒲鉾型、半円型、楕円形、扁平型、ひし形、角形状等が例として挙げられる。止血面への接触面を広くして、充分な止血面積を得るために、平坦部の面積は１〜２０ｃｍ２が好ましく、さらに好ましくは３〜１５ｃｍ２であり、特に好ましくは、５〜１０ｃｍ２の範囲である。平坦部の面積がこの範囲にあると、注射、輸血、採血等での注射針や採血針を刺した後にできる穿刺傷を確実に止血でき、出血を押さえることができる。プレス加工は特に限定されるものではなく、公知のプレス機械をもちいて加工でき、また、金型を用いて、特定の形状に加圧加熱成型する方法を用いてもよい。
【００１４】
巻回積層状物の断面が扁平型形状の場合、扁平度は、長軸／短軸＝１．５〜３の範囲が好ましい。平坦部を傷口に押し当てて、止血することを目的とする場合、接触面に当たる平坦部の形状としては、たて／よこ（側面長）＝０．６〜１．５の範囲が安定性及び固定のしやすさの面で、好ましい。蒲鉾型の形状の場合には、接触面は、たて／よこ（側面長）＝０．４〜０．６の範囲が安定性及び固定のしやすさの面で、好ましい。楕円型の形状の場合には、接触面は、たて／よこ（側面長）＝０．４〜０．６の範囲が安定性及び固定のしやすさの面で、好ましい。
【００１５】
本発明において、巻回積層物の空隙率は５０〜９７％であり、好ましくは６０〜７５％である。巻回積層物の吸液倍率は、１〜１３倍、好ましくは４〜１０倍である。空隙率が上記範囲外では、吸液性および保液性が低下し、吸液倍率が１倍未満では吸液量が少なくなり、吸液倍率が１３倍を超えると、吸液量が多すぎるため消毒薬等の無駄が生じ、不経済となる。
【００１６】
なお、本発明において、空隙率は、試料を構成する素材のみの体積（Ａ）と試料の見掛けの体積（Ｂ）を測定し、次式で算出した値をいう。
空隙率（％）＝〔１−（Ａ／Ｂ）〕×１００
【００１７】
また吸液倍率は、試料の重量ｇ（Ｃ）を正確に測定し、該試料をメッシュ（１０メッシュ、線径０．５ｍｍ）上に乗せ、これをバットにいれた純水の中に３０秒浸漬させた後、上記メッシュを引き上げて１０分間放置して試料の重量ｇ（Ｄ）を測定し、次式により算出した値をいう。
吸液倍率(倍）＝（Ｄ−Ｃ）／Ｃ
【実施例】
【００１８】
以下、本発明を実施例によりさらに詳しく説明するが、例中の各特性は以下の方法で評価した。
１）空隙率：試料素材のみの体積および試料の見掛けの体積を測定し、上記式により算出する。
２）吸液倍率：上述の方法で測定する。
３）止血特性の評価
止血試験：供血者１２０名から採血後、採血針によりできた穿刺傷部の止血処理を行った。実施例１、２および比較例１、２で得られた止血用パッドに伸縮性の基材の両端を粘着材で連結可能にした物を用い、止血処理後１分、３分、５分後の止血効果を観察し、止血時間、傷への当たり易さ、圧迫性、吸血性、圧迫感、固定しやすさを４段階で評価し、良好な順番から、◎、○、△、×、で判定した。
◎：非常に良好であり、全く問題ない。○：良好であり問題ない。△：やや問題がある。×：問題が多い。
【００１９】
[実施例１]
実施例１において、表１に示したキュプラ長繊維不織布（ベンリーゼ：旭化成せんい社製商品名、登録商標）およびポリプロピレンスパンボンド長繊維の不織布（エルタス：旭化成せんい社製商品名、登録商標、PO3020）を熱エンボスした積層不織布を用い、対向する２本の芯線に巻回した後、芯線を引き抜いて直径２０ｍｍの長尺円柱状物を得た。得られた長尺円柱状物の外周終端部を熱圧着した後、丸刃を用いてその長手方向に対して直角方向にカットし、直径２０ｍｍ、長さ２０ｍｍの円柱状パッドを得た。この円柱状パッドを、熱プレスを用いて扁平状の断面に加工し、扁平率が１．９で、平坦状部の面積が４ｃｍ２である表１の特性を有する巻回積層状物（パッドという）を得た。
【００２０】
止血試験用として、上記扁平状パッドを伸縮性の基材に平坦状部が上になるように配設し、基材の両端を粘着材により連結可能にして止血用部材とし、平坦部を止血面側に用いて止血試験を行った。その結果を表１に示した。
【００２１】
[比較例１]
比較例１として、市販のガーゼのみを４０層に積層して層状形態とし、これを円柱状に打ち抜き、直径２０ｍｍ、厚み１０ｍｍの積層状のパッドを作製し、このパットを実施例１と同様に基材に凸設して止血用貼付材とし、積層面を止血面側に用いて止血試験に供し、その結果を表１に示した。
【００２２】
[比較例２]
比較例２として、実施例１の熱プレス前の、直径２０ｍｍ、長さ２０ｍｍの円柱状パッドを用い、この円柱状パッドを伸縮性の基材に側面部が上になるように配設し、基材の両端を粘着材により連結可能にして止血用部材とし、側面部を止血面側に用いて止血試験を行った。その結果を表１に示した。  
実施例１および比較例１、２の評価結果を表１に示す。
【００２３】
【表１】
2007167403.tif 000003
【００２４】
表１の結果が示すように、本発明品の扁平形状品（実施例１）においては、形状を円柱状からそれをプレスした扁平状にすることによって、傷部への接触面積を広くでき、傷への当たり易さ及び固定し易さが良好であり、圧迫性、吸血性に優れ、止血時間の短縮ができるという優れた効果があった。
【図面の簡単な説明】
【００２５】
【図１】本発明の一実施例を示す断面が楕円型の巻回積層衛生材料の斜視図。
【図２】衛生材料をカットして製造した止血用材料の斜視図。
【図１】
2007167403.tif 000004
【図２】
2007167403.tif 000005